ПОЛИЭФИР И ВОЛОКНО, ОКРАШИВАЕМЫЕ КАТИОННЫМ КРАСИТЕЛЕМ ПРИ НОРМАЛЬНОМ ДАВЛЕНИИ

1. Сополимеризованный полиэфир с основными повторяющимися элементами, содержащими этилентерефталат, где сополимеризованный полиэфир содержит в кислотном компоненте, образующем сополимеризованный полиэфир, соль металла сульфоизофталевой кислоты (А) и соединение (В), которое описывается формулой (I),
где R представляет атом водорода или алкильную группу с 1-10 атомами углерода, Х представляет ион четвертичного фосфония или четвертиного аммония;
при этом содержания А и В одновременно удовлетворяют двум математическим выражениям (1) и (2),
где А представляет количество (% мол.) сополимеризованной соли металла сульфоизофталевой кислоты (А) в расчете на общее количество кислотных компонентов, образующих сополимеризованный полиэфир, и В представляет количество (% мол.) сополимеризованного соединения (В), обозначаемого формулой (I), в расчете на общее количество кислотных компонентов, образующих сополимеризованный полиэфир.
2. Сополимеризованный полиэфир по п.1, температура стеклования которого находится в диапазоне 70-85°С, и характеристическая вязкость получающегося сополимеризованного полиэфира находится в диапазоне 0,55-1,00 дл/г.
3. Полиэфирное волокно, полученное формованием из расплава и вытяжкой сополимеризованного полиэфира по одному из пп.1 и 2.
4. Полиэфирное волокно с модифицированным поперечным сечением, полученное формованием из расплава сополимеризованного полиэфира по одному из пп.1-2, в котором степень модификации поперечного сечения волокна в направлении, ортогональном к оси волокна, составляет 1,2-7,0.
5. Полое полиэфирное волокно, полученное формованием из расплава сополимеризованного полиэфира по одному из пп.1 и 2, в котором доля полого пространства волокна составляет 2-70%.
6. Текстурированная пряжа, полученная ложным кручением волокна, полученного формованием из расплава сополимеризованного полиэфира по одному из пп.1 и 2.
7. Смешанная пряжа, содержащая полиэфирное волокно по одному из пп.3-5.
8. Смешанная пряжа, содержащая текстурированную пряжу, полученную ложным кручением волокна, по п.6.
9. Каркасная нить, полученная покрытием эластичного волокна полиэфирным волокном, в которой полиэфирное волокно, является полиэфирной пряжей по одному из пп.3-5.
10. Каркасная нить, полученная покрытием эластичного волокна текстурированной пряжей ложного кручения, в которой текстурированная пряжа ложного кручения является текстурированной пряжей ложного кручения по п.6.
11. Полиэфирное волокно с основными повторяющимися элементами, включающими этилентерефталат, прочность на разрыв которого составляет 3,0 сН/децитекс или более, и гладкая текстильная ткань, изготовленная из полиэфирного волокна, и гладкая текстильная ткань, окрашенная при следующих условиях крашения катионным красителем при нормальном давлении: черный катионный краситель - Aizen CATHILON Black BL-DP, производимый HODOGAYA Chemical Co., Ltd, используется в количестве 15% owf по отношению к количеству полиэфирной гладкой ткани, в качестве вспомогательного вещества добавляют 3 г/л сульфата натрия и 0,3 г/л уксусной кислоты, полученную гладкую текстильную ткань окрашивают в условиях соотношения в ванне 1:50 при 98°С в течение 1 ч, при этом когда гладкую текстильную ткань после крашения анализируют измерителем цветового контраста, значение L* составляет 24 или менее.
12. Полиэфирное волокно по п.11, в котором степень модификации поперечного сечения волокна в направлении, ортогональном к оси волокна, составляет 1,2-7,0.
13. Текстурированная пряжа ложного кручения, полученная ложным кручением полиэфирного волокна по п.11.
14. Смешанная пряжа, содержащая полиэфирное волокно по одному из пп.11 и 12.
15. Смешанная пряжа, содержащая текстурированную пряжу ложного кручения по п.13.
16. Каркасная нить, полученная покрытием эластичного волокна полиэфирным волокном, в которой полиэфирное волокно является полиэфирным волокном по одному изпп.11 и 12.
17. Каркасная нить, полученная покрытием эластичного волокна текстурированной пряжей ложного кручения, в которой текстурированная пряжа ложного кручения является текстурированной пряжей ложного кручения по п.13.